(57)【要約】ＡＳＴＭ  Ｄ−８８５による強度が少なくとも１１００Ｍｐａの繊維の多数の布地層からなる抗弾道製品が提案される。そこには、少なくとも１つの布地層内に異なる布地密度を持つ、少なくとも２つの群の領域が存在する。第１群の領域はワルツによる布地密度８％〜３１％を有し、第２群の領域はワルツによる布地密度３２％〜８０％を有する。【選択図】なし
2011523011.tif 000002
【特許請求の範囲】
【請求項１】
ＡＳＴＭ  Ｄ−８８５による少なくとも１１００ＭＰａの強度を持つ繊維のヤーンの複数の布地層を有する抗弾道製品であって、少なくとも１つの独立した布地層内に、異なる布地密度を有する少なくとも２つの群の領域が存在し、そして第１群の領域は８％〜３１％のワルツによる布地密度を有し且つ第２群の領域は３２％〜８０％のワルツによる布地密度を有することを特徴とする、抗弾道製品。
【請求項２】
第１群の領域は８％〜２５％のワルツによる布地密度を有しそして第２群の領域は３２％〜７０％のワルツによる布地密度を有することを特徴とする請求項１による抗弾道製品。
【請求項３】
第１群の領域は８％〜２０％のワルツによる布地密度を有しそして第２群の領域は３２％〜５０％のワルツによる布地密度を有することを特徴とする請求項１による抗弾道製品。
【請求項４】
第１群の領域は第１織型を有し、第２群の領域は第２織型を有しそして第１および第２織型は互に異なっていることを特徴とする請求項１〜３の１つもしくはそれ以上による抗弾道製品。
【請求項５】
第１織型がサテン織であることを特徴とする請求項４による抗弾道製品。
【請求項６】
サテン織が１／５または１／４織である請求項５による抗弾道製品。
【請求項７】
第２織型がリネン織または綾織であることを特徴とする請求項４による抗弾道製品。
【請求項８】
綾織が２／１綾織または１／４綾織でありそしてリネン織は１／１リネン織であることを特徴とする請求項７による抗弾道製品。
【請求項９】
第１群の複数の領域のヤーンが第１ヤーンタイターを持ちそして第２群の複数の領域のヤーンが第２ヤーンタイターを持ち、第１および第２ヤーンタイターが１つの布地層内で互に異なっていることを特徴とする請求項１〜３の１つまたはそれ以上による抗弾道製品。
【請求項１０】
第１群の複数の領域のヤーンが第１ヤーンタイターを持ちそして第２群の複数の領域のヤーンが第２ヤーンタイターを持ち、第１および第２ヤーンタイターが１つの布地層内で互に同じであるか異なっていることを特徴とする請求項１〜８の１つまたはそれ以上による抗弾道製品。
【請求項１１】
第１ヤーンタイターと第２ヤーンタイターとが１００ｄｔｅｘ〜８０００ｄｔｅｘの範囲にあることを特徴とする請求項９または１０による抗弾道製品。
【請求項１２】
第１ヤーンタイターが１００ｄｔｅｘ〜１０００ｄｔｅｘでありそして第２ヤーンタイターが１０５０ｄｔｅｘ〜８０００ｄｔｅｘであることを特徴とする請求項９、１０または１１による抗弾道製品。
【請求項１３】
第１群の複数の領域が第１打込数を有しそして第２群の複数の領域が第２打込数を有し、且つ第１および第２打込数が１つの布地層内で互に異なっていることを特徴とする請求項１〜３の１つまたはそれ以上による抗弾道製品。
【請求項１４】
第１群の複数の領域が第１打込数を持ちそして第２群の複数の領域が第２打込数を持ち且つ第１および第２打込数が１つの布地層内で互に同じであるか異なっていることを特徴とする請求項１〜１２の１つまたはそれ以上による抗弾道製品。
【請求項１５】
第１および第２打込数が２糸／ｃｍ〜５０糸／ｃｍの範囲にあることを特徴とする請求項１３または１４による抗弾道製品。
【請求項１６】
第１群の複数の領域が２糸／ｃｍ〜１０糸／ｃｍの打込数を持ちそして第２群の複数の領域が１０．１糸／ｃｍ〜５０糸／ｃｍの打込数を持つことを特徴とする請求項１３、１４または１５による抗弾道製品。
【請求項１７】
第２群の複数の領域が１つの布地層の全領域の少なくとも２０％、最大でも８０％の領域割合を持つことを特徴とする請求項１〜１６の１つまたはそれ以上による抗弾道製品。
【請求項１８】
布地層が、第１群の複数の領域と同じヤーンタイターおよび同じ打込数を持つ同じ型の織を持つ布地の糸引抜抵抗の２００％〜７００％に達する糸引抜抵抗を有することを特徴とする請求項１〜１７の１つまたはそれ以上による抗弾道製品。
【請求項１９】
布地層が、第２群の複数の領域と同じヤーンタイターおよび同じ打込数を持つ同じ型の織を持つ布地の糸引抜抵抗の２０％〜７０％である糸引抜抵抗を有することを特徴とする請求項１〜１８の１つまたはそれ以上による抗弾道製品。
【請求項２０】
第１群の複数の領域と第２群の複数の領域とが互に格子じま模様で配置されていることを特徴とする請求項１〜１９の１つまたはそれ以上による抗弾道製品。
【請求項２１】
第１群の複数の領域と第２群の複数の領域とが互に細長い模様で配置されていることを特徴とする請求項１〜１９の１つまたはそれ以上による抗弾道製品。
【請求項２２】
ヤーンがアラミドヤーンまたは超高分子量ポリエチレンヤーンまたは超高分子量ポリプロピレン、またはポリベンツオキサゾールもしくはポリベンゾチアゾールのヤーンであることを特徴とする請求項１〜２１の１つまたはそれ以上による抗弾道製品。
【請求項２３】
ヤーンの繊維がＡＳＴＭ−Ｄ８８５による、２０００ＭＰａより大きい強度を持つことを特徴とする請求項１〜２２の１つまたはそれ以上による抗弾道製品。
【請求項２４】
請求項１〜２３の１つまたはそれ以上による抗弾道製品の、保護衣類の製造への使用。
【発明の詳細な説明】
【技術分野】
【０００１】
本発明は、ＡＳＴＭ  Ｄ−８８５による強度が少なくとも１１００ＭＰａの繊維のヤーンで作成された布地層を有する抗弾道製品に関する。
【背景技術】
【０００２】
布地層を有する抗弾道製品は一般に知られている。文献ＪＰ６１２７５４４０Ａは、ヤーンがサテン織に織られた布地の複数層を有する防弾チョッキを開示している。リネン織に織られたヤーンと比較して、例えばサテン織に織られたヤーンは布地層内に同じように保持されていない。それ故、文献ＪＰ６１２７５４４０Ａによれば、そのチョッキが被弾する際のエネルギー吸収は、リネン織で織られた布地の複数層を有するチョッキによるエネルギー吸収と比較して改良される。しかしながら、サテン織の複数の布地層の１つの欠点は、その取扱い性が貧弱なことである。例えば、貫通阻害性物品を作成する際に、そのような布地層を切断しそして１つの上に他のものを積み重ねることが非常に困難である。
【０００３】
文献ＷＯ０２／１４５８８Ａ１は、複数の布地層がサテン織を有する、防弾物品用の積層された複数の布地層の使用を開示している。しかしながら、サテン織を有する積層された複数の布地層を用いる欠点は、エネルギーを吸収するための、目の粗いサテン織の能力は、積層のために失われることである。
サテン織の複数の布地層の他の欠点は、被弾したときの高いトラウマを示すことである。抗弾道布地中のサテン織は、このように、複数の布地層の貧弱な取扱い性に加えて貧弱なトラウマ値を有する。
【発明の概要】
【発明が解決しようとする課題】
【０００４】
本発明の目的は、それ故、先行技術の欠点を少なくとも回避し且つそれにもかかわらず良好な抗弾道性能を達成することができる、技術分野に定義された型の抗弾道製品を入手可能とすることにある。
【課題を解決するための手段】
【０００５】
この目的は、ＡＳＴＭ  Ｄ−８８５による、少なくとも１１００ＭＰａの強度を持つ繊維のヤーンで作成された多数の布地層を有する抗弾道製品であって、少なくとも１つの独立した布地層内に異なる布地密度を持つ領域の少なくとも２つの群が存在し、第１群の領域はワルツによる布地密度８％〜３１％を有しそして第２群の領域はワルツによる布地密度３２％〜８０％を有する、上記抗弾道製品により達成される。
【図面の簡単な説明】
【０００６】
【図１】本発明の抗弾道製品を形成するための布地層の織意匠を概略的に示している。
【図２】比較布地層の織意匠を概略的に示している。
【発明を実施するための形態】
【０００７】
ワルツによる布地密度は下記式により決定される。
ＤＧ＝（ｄｋ＋ｄｓ）２×ｆｋ×ｆｓ
ここで、ｄｋ＝縦ヤーンの実質直径  ｍｍ
ｄｓ＝横ヤーンの実質直径  ｍｍ
ｆｋ＝ｃｍ当りの縦糸の数
ｆｓ＝ｃｍ当りの横糸の数
ヤーンの実質直径ｄｋおよび／またはｄｓは次のように計算される。
【０００８】
【数１】
2011523011.tif 000003
【０００９】
ここで、ｄはｄｋまたはｄｓのいずれかでありそして相当するヤーンのタイターｄｔｅｘおよびそのヤーンの密度ｇ／ｃｍ３が用いられる。
【００１０】
上記式により計算された布地密度は、リネン織で織られた布地に適用される。もし、織がリネン織でないときには、織修正係数が計算に含まれていなければならない。特別な型の織を持つ布地については、下記値が織修正係数用に用いられる；例えば
パナマ織２：２          ０．５６
綾織２：１              ０．７０
綾織２：２              ０．５６
綾織３：１              ０．５６
綾織４：４              ０．３８
サテン織１：４          ０．４９
サテン織１：５          ０．４４
ワルツによる式で計算された布地密度ＤＧはこれらの修正係数と掛け合される。布地密度はパーセントで報告される。
【００１１】
第１群の領域は、好ましくはワルツによる布地密度８％〜２５％、特に好ましくは８％〜２０％を持ち、第２群の領域は、好ましくはワルツによる布地密度３２％〜７０％、特に好ましくは３２％〜５０％を持つ。高い布地密度又は低い布地密度の利点が１つの布地層内に必要とされる場合には、それらを非常に特別な方法で用いることは可能であり有益である。例えば、比較的高い布地密度を持つ布地層の縁領域がその布地層の中央部の領域と比較して形成される。
第１群の領域は、好ましくは第１型の織を有しそして第２群の領域は、好ましくは第２型の織を有する。第１型の織は、特に好ましくは第２型の織と異なる。このように、第１群の領域が第２群の領域と比較して異なる布地密度を持つことは、第１群の領域が第２群の領域と比較して異なる型の織を持つことを通して有利に達成され得る。このように、有利な方法で、例えば２つの領域に同じヤーンタイターを持つヤーンを使用するにもかかわらず、異なる布地密度を作ることができる。
第１群の領域は、好ましくは、第１群の織と同じサテン織を持つ。サテン織は好ましくは１／５または１／４サテン織である。
【００１２】
さらに、第２群の領域が１／１リネン織または綾織を持つことが特に好ましい。第１群の領域のサテン織が１／５織であるなら、綾織は２／１織であるのが特に好ましい。１／４サテン織が第１群の領域に用いられるなら、第２群の領域は２／３もしくは１／４綾織または１／１リネン織を持つのが好ましい。
第１群の領域のヤーンが第１ヤーンタイターを持ち、そして第２群の領域が第２ヤーンタイターを持つことも好ましい。第１ヤーンタイターは第２ヤーンタイターと異なるのが特に好ましい。しかしながら、第１ヤーンタイターが第２ヤーンタイターに実質的に相当していることも同様に好ましい。第２群の領域と比較して第１群の領域に異なるヤーンタイターを用いるときには、第１群の領域と第２群の領域とに同じ型の織が用いられてさえも、第１群の領域と第２群の領域との間に布地密度の差を達成することができる。第１ヤーンタイターと第２ヤーンタイターは１００ｄｔｅｘ〜８０００ｄｔｅｘの範囲にあることができる。しかしながら、２つの領域が異なる型の織を有するなら、このようにして達成される布地密度の差は異なる領域に異なるヤーンタイターを用いることによってさらに有利に増加させることができる。
第１群の領域は、好ましくは１００ｄｔｅｘ〜１０００ｄｔｅｘのヤーンタイターを持ちそして第２群の領域は、好ましくは１０５０ｄｔｅｘ〜８０００ｄｔｅｘのヤーンを有する。
【００１３】
布地層が第１群の複数の領域内に第１打込数を有しそして第２群の複数の領域に第２打込数を有することが同様に好ましい。第１打込数と第２打込数とは同一であっても異なってもよく、２糸／ｃｍ〜５０糸／ｃｍの範囲にある。布地層は第１群の複数の領域に２糸／ｃｍ〜１０糸／ｃｍの第１打込数を有しそして第２群の複数の領域に１０．１糸／ｃｍ〜５０糸／ｃｍの打込数を有することが特に好ましい。
第１群の複数の領域および第２群の複数の領域におけるワルツによる布地密度は、織型、ヤーン型／タイターおよび打込数の如きファクターによって影響されることは明確にされるべきである。第１群の複数の領域がこれらのファクターの１つだけで第２群の複数の領域と異なるなら、その場合には第１群の複数の領域と第２群の複数の領域との間にワルツによる異なる布地密度を達成することができる。第１群の複数の領域と第２群の複数の領域とは、２つのファクターまたは全てのファクターについて異なっていてもよい。
【００１４】
一般に、本発明の製品を形成する複数布地層および／または１つの布地層は、第１群の複数の領域と第２群の複数の領域に用いられている織や打込数にかかわらず、約１００ｄｔｅｘ〜約８，０００ｄｔｅｘのヤーンタイターを持つヤーンを有する。さらに、本発明の製品を形成するための複数の布地層および／または１つの布地層は、第１群の複数の領域および第２群の複数の領域に用いられている織やヤーンタイターにかかわらず、２糸／ｃｍ〜５０糸／ｃｍの打込数を有することができる。複数の布地層は、本発明の製品を形成するために、用いられている打込数やヤーンタイターにかかわらず、第１群の複数の領域および第２群の複数の領域でリネン織または綾織りまたはサテン織を有すことができる。
【００１５】
第２群の複数の領域は布地層の全面積の少なくとも２０％且つ最大で８０％の面積割合を形成するのが好ましい。第２群の複数の領域の面積割合は、布地層の全面積の、特に好ましくは３０％と６０％の間、就中好ましくは４０％と５０％の間にある。第２群の複数の領域は、好ましくは布地層内に凝集しているようにデザインされるべきではなく、それに代って、布地層は、例えば第２群の複数の領域の間に複数の接触点は存在するものの、第２群の複数の領域が第１群の多数の複数の領域と互に分離されている、第２群の多数の複数の領域を持つことが好ましい。それ故、１つの布地層内に第１群の多数の非凝集領域が存在することができる。加えて、１つの布地層内にワルツによる布地密度の異なる領域の２つ以上の群が存在することも可能である。第１群の複数の領域と第２群の複数の領域のそれぞれは、好ましくは、少なくとも１つの選ばれた織の繰返しからなっている。
【００１６】
本発明製品の布地層は、第１群の複数の領域として、同じヤーンタイターおよび同じ打込数を有する同じ織型を持つ布地の糸抽出抵抗の２００％〜７００％にもなる糸抽出抵抗を持つのが好ましい。加えて、この布地層は、第２群の複数の領域として同じヤーンタイターおよび同じ打込数を有する同じ織型を持つ布地の糸抽出抵抗の２０％〜７０％となる糸抽出抵抗を持つことができる。この布地層の性能はこのように第２群の複数の領域によって有利な方法で変えることができる。
第１群の複数の領域と第２群の複数の領域とは、好ましくは、互に対して細長い模様であるいは格子じま模様で配列される。菱形模様や三角形模様の如き他の模様も可能である。加えて、第１群または第２群の複数の領域が布地層の縁領域に主として配置され（例えば窓枠のように）そして、他の群の複数の領域が布地層の中央領域に配置されていることも可能である。抗弾道製品の２つの継続する布地層について、その２つの継続する布地層は本質的に同一でも異なった構造を有していてもよい。異なる構造については、例えば、第１布地層は、縁領域に第１群の複数の領域と中央領域に第２群の複数の領域を有することができ、一方第２布地層は縁領域に第２群の複数の領域と中央領域に第１群の複数の領域とを有することができる。
【００１７】
抗弾道製品の布地層を形成するためのヤーンは、好ましくはアラミドヤーンまたは超高分子量ポリエチレンのヤーンまたは超高分子量ポリプロピレンのヤーン、またはポリベンツオキサゾールもしくはポリベンツチアゾールのヤーンである。テイジンアラミド社によってＴＷＡＲＯＮ（登録商標）の商品名で販売されているものの如きポリ（ｐ−フェニレンテレフタラミド）の繊維のヤーンが特に好ましい。布地密度の部分的変化に寄与する異なるヤーンを一つの布地層内に用いられることも同様に可能である。
抗弾道製品の布地層を形成するためのＡＳＴＭ  Ｄ−８８５によるヤーンの繊維の強度は、好ましくは２０００ＭＰａより大きい。
本願請求項１による抗弾道製品および従属請求項による実施態様は、好ましくは、防弾保護ベストの如き保護衣類を製造するために用いられている。本発明製品は布地層の対応するデザインを通して対刺保護も保証することができる。
【００１８】
説明のため、本発明が２つの図を基にしてさらに詳細に記載される。
図１は本発明の製品を製造するための布地層の織意匠を概略的に示している。複数の領域Ａにおいて、布地層は、例えば３７％の、ワルツによる布地密度を有するリネン織１／１を持つ。複数の領域Ｂにおいて、布地層は、例えば１６％の、ワルツによる布地密度のサテン織１／５（カウンター２，２，３，４，４）を持つ。この複数の領域Ｂは、第１群の本発明の複数の領域であり、そして第２群の複数の領域である複数の領域Ａと格子じま模様で配置されている。図１に図示された織意匠は、実施例１によるパッケージが次の射撃テストのために作成される布地層を有している。
図２は、相当する白黒逆の部分を持つ同じサテン織の布地の織意匠を概略的に示している。ここに示された複数の領域Ｃにおいて、布地層は５／１サテン織（カウンター２，２，３，４，４）を持ち、他方複数の領域Ｃ’は１／５サテン織（カウンター２，２，３，４，４）を持っている。複数の領域ＣとＣ’において織が異なるにもかかわらず、ワルツによる布地密度は２つの領域で、例えば１６％である。図２の実施態様では、１／５サテン織（領域Ｃ’）が２回繰返しで示されており且つ５／１サテン織（領域Ｃ）が１回繰返しで示されている。図２に示された織意匠は、比較例３によるパッケージが次の射撃テストのために製造される布地層を持っている。
【実施例】
【００１９】
実施例と比較例における布地層の製造のためのヤーンはＡＳＴＭ−Ｄ８８５による強度３３８４ＭＰａと有効タイター９６０ｄｔｅｘを持つ、テイジンアラミド社から商品名ＴＷＡＲＯＮ（登録商標）９３０ｄｔｅｘ  ｆ１０００として販売されている、アラミドフィラメントヤーンである。アラミドは１．４４ｇ／ｃｍ３の密度を持つ。
それぞれが複数の布地層から形成された、複数のパッケージがテストされる。
【００２０】
比較例１
比較例１による製品−および／またはパッケージは２６層の継続する布地層からなる。各布地層は１／１リネン織と１０．５／ｃｍ×１０．５／ｃｍの打込数（ＴＣ）を有している。ワルツによる布地密度はこれらの布地層のそれぞれについて３７％である。
【００２１】
比較例２
比較例２によるパッケージは同様に２６層の布地層からなるが、各布地層は１／５サテン織（カウンター２，２，３，４，４）を有している。打込数は１０．５／ｃｍ×１０．５／ｃｍである。ワルツによる布地密度はこれらの布地層のそれぞれについて１６％である。
【００２２】
実施例１
実施例１による本発明製品は異なる布地密度を有する。２つの群の複数の領域を有する２６層の布地層からなる。本発明の製品を形成するためのそれぞれの布地層は１／５サテン織（カウンター２，２，３，４，４）と打込数１０．５／ｃｍ×１０．５／ｃｍを有する第１群の複数の領域を有している。ワルツによる布地密度は第１群の複数の領域について１６％である。第２群の複数の領域は１／１リネン織と１０．５／ｃｍ×１０．５／ｃｍの打込数を持つ布地層内の複数の領域によって形成されている。
ワルツによる布地密度は第２群の複数の領域について３７％である。リネン織の複数の領域とサテン織の複数の領域との間の比は１：１である。それにより、サテン織に縦糸および横糸方向に２つの繰返しが存在し、リネン織に縦糸および横糸方向に６つの繰返しが存在する。ワルツによる布地密度は上記式により次のように計算された。
【００２３】
ＤＧ（第２群１／１リネン：９６０ｄｔｅｘ：１０．５×１０．５／ｃｍ）＝３７％
ＤＧ（第１群１／５サテン：９６０ｄｔｅｘ：１０．５×１０．５／ｃｍ）
＝３７％×０．４４（修正係数）＝１６％
【００２４】
本発明製品の布地層はドビー織機を備えたグリッパ織機にドビー品として糸群を供給することにより製造される。６本のシャフトがリネン織の複数の領域を作成するためのヤーンを供給するのに必要とされそして６本のシャフトがサテン織の複数の領域を作成するためのヤーンを供給するために必要とされる。
【００２５】
比較例３
比較例３によるパッケージは２６層の布地層を有する。これらの布地層は各布地層が２つの異なる織を持つように実施例１に記載の方法で製造される。しかしながら、ワルツによる布地層は異なる織にもかかわらずその布地層内で同じである。用いられた織は、全領域で１６％のワルツによる布地密度を有する、１／５サテン織（カウンター２，２，３，４，４）および５／１サテン織（カウンター２，２，３，４，４）を包含する。
抜取り抵抗は比較例１〜３と実施例１の製品を形成するために用いられる布地層について決定される。そうするために１つの布地層から、それぞれ縦糸と横糸方向に５つの細長布地が作られる。細長布地の長さは３０ｃｍであり、幅は布地の型により６ｃｍと８ｃｍの間である。それぞれの細長布地は５ｃｍの幅で波打っている。テストされる糸は細長布地の中央に位置しておりそして細長布地の上端および細長布地の下端でそれぞれ細長布地から１０ｃｍ除去される、糸１０ｃｍはこの細長布地コンポジット中に残ったままである。除去された糸は次いで細長布地の下部で１ｃｍ自由長切断される。次いで、細長布地は、前に除去し且つ切断した糸が遊離のまま残っているように底部が布地クランプでクランプされる。頂部にむき出しの糸はヤーンクランプにより、可能な最小張力でクランプされる。１０ｃｍ長の布地コンポジットからその糸を抜取るに必要とされる最大力をニュートン単位で測定する。抜取り抵抗は測定された１０個の試験値の合計の算術平均であると理解される。糸抜取り速度は５０ｍｍ／ｍｉｎである。
抜取り抵抗の測定の結果を表１にまとめる。
【００２６】
【表１】
2011523011.tif 000004
【００２７】
上記方法で測定された布地密度３７％の布地の抜取り抵抗（比較例１）は布地密度１６％の布地の抜取り抵抗（比較例２）よりも１０倍大きい。比較例３の布地層のワルツによる布地密度は、比較例２におけるワルツによる布地密度に相当するが、比較例３の布地層の抜取り抵抗は交互織の使用により約半分の値になっている。実施例１による本発明製品を形成するための布地層は、比較的低い布地密度を持つ布地（比較例２）の抜取り抵抗よりも高い抜取り抵抗を持つが比較的高い布地密度を持つ布地（比較例１）の抜取り抵抗よりも低い。このように、異なる布地密度の使用は、抜取り抵抗が布地密度のように、布地層中の繊維の易動度の尺度となるために、異なる抜取り抵抗に影響する。
糸抜取り抵抗１０９Ｎを持つ、実施例１による本発明製品の布地層は、比較例２による布地、すなわち第１群の領域すなわち１／５サテン織の領域として、同じヤーンタイターと同じ打込数を持つ同じ型の織を持つ布地の抜取り抵抗の３７８％に達する抜取り抵抗を持っている。糸抜取り抵抗１０９Ｎを持つ、本発明製品の布地層は、比較例１の布地、すなわち第２群の領域すなわちリネン織の領域として同じヤーンタイターと同じ打込数を持つ同じ型の織を持つ布地のそれの３５％に当る抜取り抵抗を持っている。
【００２８】
弾道性能の比較
比較例１〜３および実施例１のそれぞれについて、弾薬１タイプ当り３つのパッケージがテストされた。各パッケージ（〜５．２ｋｇ／ｍ２）は２６層の布地層を有しそして各タイプの弾薬はＶ５０値および吸収エネルギーを決定するために１０ｍの距離から８回射撃される。Ｖ５０値は上記速度で５０％の貫通確率があることを意味している。パッケージの背後にはウエイブル（ｗｅｉｂｌｅ）プラスチシンブロックが置かれた。エネルギー吸収は１／２ｍｖ２で計算される。ｍは弾丸の重量ｋｇであり、ｖはＶ５０速度ｍ／秒である。
【００２９】
裏面変形（以下、トラウマという）を決定するための第２テストにおいて、ウエイブルプラスチシンブロックが用いられる。トラウマは、突き出し（射撃側）から離れた面側に弾丸によって起されたふくらみによって測定されることが知られている。トラウマを決定するために、各パッケージはウエイブルプラスチシンブロックの前に配置されそして５ｍの距離から４３４ｍ／ｓ〜４４３ｍ／ｓの範囲のほぼ一定の速度で８回射撃された。４回の射撃でパッケージの外側領域がねらわれそして４回の射撃でパッケージの内側領域がねらわれた。選ばれた弾丸速度で貫通射撃はなく、単に弾丸が埋入された。平均トラウマはそれぞれの意匠とそれぞれの攻撃タイプについてプラスチシンに浸入した深さｍｍとして計算された。
射撃テストの結果のそれぞれの平均値は表２と表３にまとめられる。
【００３０】
射撃テスト１
レミントン、０．４４マグナム、ＪＨＰ、１５．６ｇで射撃された。
【００３１】
【表２】
2011523011.tif 000005
【００３２】
表２で示されているとおり、比較例２で作成されたパッケージ（サテン織）は０．４４マグナムで射撃されたとき４９３ｍ／ｓのＶ５０値とそれ故１８９６Ｊのエネルギー吸を持っている。しかしながら、そのパッケージが射撃されたときのトラウマは５９ｍｍである。しかしながら、比較例１のパッケージ（リネン織）は射撃時のＶ５０は４８８ｍ／ｓでありエネルギー吸収は１８５８Ｊである。この場合のトラウマは５０ｍｍだけである。従って、粗サテン織（比較例２）はリネン布地（比較例１）と比べて高いエネルギー吸収により特徴づけられるが、トラウマに関してはリネン布地に比べ大きく劣っている。本発明の製品（実施例１）は４９７ｍ／ｓのＶ５０値を有し、これは１９２７Ｊのエネルギー吸収に相当する。実施例１のパッケージのトラウマは５４ｍｍである。本発明の製品は、当業者にとり全く驚くべき且つ予測し得なかった結果で、純粋なサテン織層のパッケージと比べてエネルギー吸収の増加を示し、そのため抗弾道性の改良を構成している。加えて、実施例１のパッケージでのトラウマの値は比較例１のパッケージでのトラウマの値よりも僅かに大きい。このことは同様に全く驚くべきことであるが、明確な改良は比較例２のパッケージでのトラウマと比較して達成される。比較例３と実施例１によるパッケージの比較では、１つの布地層内に異なる織型の存在はエネルギー吸収とトラウマの改良を導き出さずその代り異なる織型とともに異なる布地密度が存在しなければならないことが同様に驚くべきことに発見された。１つの布地層内のリネン織とサテン織の組合せ（実施例１）において、サテン布地の良好な抗弾道性はリネン布地の安定性と結合されたことは驚くべきことであった。このようにして製造された布地層は純粋なリネン布地と比較して射撃されたときより良好なエネルギー吸収を示しそして純粋なサテン布地と比較して改良されたトラウマ挙動と明らかに改善された取扱性を示した。
【００３３】
射撃テスト２
レミントン、０．３５７マグナム、ＪＳＰ、１０．２ｇで射撃した。
【００３４】
【表３】
2011523011.tif 000006
【００３５】
表３から、０．３５７マグナムで射撃されたとき、純粋なサテン布地層のパッケージ（比較例２）のエネルギー吸収は、本発明の製品（実施例１）のエネルギー吸収より僅かに大きいが、本発明の製品を用いたときトラウマは純粋なサテン布地層を持つパッケージを射撃したとき起るトラウマよりも明らかに小さい。
【図１】
2011523011.tif 000007
【図２】
2011523011.tif 000008
【国際調査報告】
2011523011.tif 000009
2011523011.tif 000010
2011523011.tif 000011
2011523011.tif 000012